(57)【要約】      （修正有）【課題】ラミネート材の内側層から外側層に転写される滑剤の転写量を制御して、粘着テープの密着性低下を防ぐラミネート材の提供。【解決手段】外側層１１と、内側層１２と、外側層１１と内側層１２との間に配設された金属箔層１３とを含むラミネート材１であり、外側層１１は１層ないし複数層からなり、外側層１１の最外層の表面に、表面高さの平均値を基準高さとするとき、１ｍｍ２につき前記基準高さよりも０．２μｍ以上高い凸部２０を１個以上有し、内側層が、熱融着性樹脂と滑剤とを含み、滑剤濃度が１００ｐｐｍ〜５０００ｐｐｍの樹脂組成物からなるラミネート材１。【選択図】図１
2020011483.tif 000002
【特許請求の範囲】
【請求項１】
外側層と、内側層と、前記外側層と内側層との間に配設された金属箔層とを含むラミネート材であり、
前記外側層は１層ないし複数層からなり、
前記外側層の最外層の表面に、表面高さの平均値を基準高さとするとき、１ｍｍ２につき前記基準高さよりも０．２μｍ以上高い凸部を１個以上有し、
前記内側層が、熱融着性樹脂と滑剤とを含み、滑剤濃度が１００ｐｐｍ〜５０００ｐｐｍの樹脂組成物からなることを特徴とするラミネート材。
【請求項２】
前記外側層の最外層の表面において前記基準高さよりも０．２μｍ以上高い部分の面積率が２０％〜８０％である請求項１に記載のラミネート材。
【請求項３】
前記外側層が、外側層側の面に凹凸を有する接着剤層を介して金属箔層に貼り合わされている請求項１または２に記載のラミネート材。
【請求項４】
前記外側層が複数層からなり、最外層が保護層である請求項１〜３のいずれか１項に記載のラミネート材。
【請求項５】
請求項１〜４のいずれか１項に記載のラミネート材の成形体からなる外装ケース。
【請求項６】
蓄電デバイス本体部と、
請求項１〜４のいずれか１項に記載のラミネート材および／または請求項５に記載の蓄電デバイス用外装ケースからなる外装部材とを備え、
前記蓄電デバイス本体部が、前記外装部材で外装されていることを特徴とする蓄電デバイス。
【発明の詳細な説明】
【技術分野】
【０００１】
本発明は、ノートパソコン用、携帯電話用、車載用、定置型の二次電池およびキャパシタ等の蓄電デバイス、食品、医薬品の包装に用いられるラミネート材、およびその関連技術に関する。
【０００２】
なお、本願の特許請求の範囲及び明細書において、「中心線平均粗さ（Ｒａ）」の語は、ＪＩＳ  Ｂ０６０１−２００１に準拠して測定される中心線平均粗さ（Ｒａ）を意味する。
【背景技術】
【０００３】
上記の包装材としては、金属箔の両面に樹脂層を貼り合わせたラミネート材が用いられている。上記ラミネート材は張出成形や深絞り成形によって立体形状に成形することによってケースの収容空間を確保することができる（特許文献１、２参照）。
【０００４】
このような立体形状にピンホールや破断等なく良好状態に成形するには、ケースの内面となる側の樹脂層に滑剤を配合して成形用工具に対する滑り性を高める（特許文献２参照）。
【先行技術文献】
【特許文献】
【０００５】
【特許文献１】特許第６２４９０６２号公報
【特許文献２】特開２００３−２８８８６５号公報
【発明の概要】
【発明が解決しようとする課題】
【０００６】
ところで、各層を貼り合わせて作製されたラミネート材はロールに巻き取られ、成形加工までの間はロールで保管される。ラミネート材の内側樹脂層にはブロッキング防止のために滑剤が含まれ、滑剤が温度により析出することでスベリ性を与えている。ロールに巻き重ねられたラミネート材は、ケースの外面となる外側樹脂層と内面となる内側樹脂層が接触しているので、内側樹脂層に配合され、表面に析出した滑剤が外側樹脂層に転写される。外側樹脂層に転写された滑剤は立体形状に成形する際に滑り性を高める効果があり有用である。
【０００７】
しかし、完成した製品ケースの外面に付着している滑剤は粘着テープの密着性を低下させるため、ケースからテープが剥がれ易くなりケースが固定されなくなることから回路内を破壊する可能性もある。
【課題を解決するための手段】
【０００８】
本発明は、上述した背景技術に鑑み、内側層から外側層に転写される滑剤の転写量を制御して、粘着テープの密着性を低下させないラミネート材の提供を目的とする。
【０００９】
即ち、本発明は下記［１］〜［６］に記載の構成を有する。
【００１０】
［１］外側層と、内側層と、前記外側層と内側層との間に配設された金属箔層とを含むラミネート材であり、
前記外側層は１層ないし複数層からなり、
前記外側層の最外層の表面に、表面高さの平均値を基準高さとするとき、１ｍｍ２につき前記基準高さよりも０．２μｍ以上高い凸部を１個以上有し、
前記内側層が、熱融着性樹脂と滑剤とを含み、滑剤濃度が１００ｐｐｍ〜５０００ｐｐｍの樹脂組成物からなることを特徴とするラミネート材。
【００１１】
［２］前記外側層の最外層の表面において前記基準高さよりも０．２μｍ以上高い部分の面積率が２０％〜８０％である前項１に記載のラミネート材。
【００１２】
［３］前記外側層が、外側層側の面に凹凸を有する接着剤層を介して金属箔層に貼り合わされている請求項１または２に記載のラミネート材。
【００１３】
［４］前記外側層が複数層からなり、最外層が保護層である前項１〜３のいずれか１項に記載のラミネート材。
【００１４】
［５］前項１〜４のいずれか１項に記載のラミネート材の成形体からなる外装ケース。
【００１５】
［６］蓄電デバイス本体部と、
前項１〜４のいずれか１項に記載のラミネート材および／または前項５に記載の蓄電デバイス用外装ケースからなる外装部材とを備え、
前記蓄電デバイス本体部が、前記外装部材で外装されていることを特徴とする蓄電デバイス。
【発明の効果】
【００１６】
上記［１］に記載のラミネート材は、内側層を構成する樹脂組成物が１００ｐｐｍ〜５０００ｐｐｍの滑剤を含み、最外層表面において基準値よりも０．２μｍ以上高い凸部を１ｍｍ２につき１個以上有している。かかる外側層の最外表面の凹凸構造により、最外層が内側層に点状に接触し、最内層の表面に析出した滑剤が外側層に点状に転写されることで滑材が存在しないエリアが発生するため、転写量が抑制される。そして、滑剤の転写量が抑制されることで、外側層に滑り性を付与しつつ、粘着テープの密着性の低下を防ぐことができる。
【００１７】
上記［２］に記載のラミネート材は、外側層の最外層の表面において基準値よりも０．３μｍ以上高い部分の面積率が２０％〜８０％であるから、滑剤の転写量を適正値に制御できる。
【００１８】
上記［３］に記載のラミネート材は、塗布方法や添加剤を加えることで容易に成形される接着剤層表面の凹凸が外側層の表面に反映されるので、ねらいどおりの最外層の表面形態が得られ、ひいては滑剤の転写量の制御が容易である。
【００１９】
上記［４］に記載の発明によれば、外側層の最外層として保護層を有するラミネート材において上記［１］〜［３］のラミネート材の効果が得られる。
【００２０】
上記［５］に記載の外装ケースは、上記［１］〜［４］のいずれかに記載されたラミネート材の成形体であり、ラミネート材は、内側層の最内層は該層に含まれる滑剤によって滑り性が良く、外側層は最内層から転写された滑剤によって滑り性を維持しつつテープ密着性を良くすることができる。
【００２１】
上記［６］に記載の蓄電デバイスによれば、外装部材の外側であるラミネート材の外側層に内側層の最内層から転写された滑剤量が抑制されているので、粘着テープの密着性が良い。
【図面の簡単な説明】
【００２２】
【図１】本発明にかかるラミネート材の一実施形態の断面図である。
【図２】外側層表面の凸部を説明する図である。
【図３Ａ】外側層表面の凸部の数を説明する図である。
【図３Ｂ】外側層表面の凸部の数を説明する図である。
【図４】本発明にかかるラミネート材の他の実施形態の断面図である。
【図５】本発明に係る蓄電デバイスの一実施形態を示す断面図である。
【図６】図５の蓄電デバイスの分解斜視図である。
【発明を実施するための形態】
【００２３】
図１に本発明にかかるラミネート材の一実施形態を示す。
【００２４】
ラミネート材１は、ケースの外面を形成する外側層としての耐熱性樹脂層１１と、ケースの内面を形成する内側層としてのシーラント層１２と、これら両層間に配置された金属箔層１３とが接着剤層１４、１５を介して積層一体化されている。前記ラミネート材１は二次電池ケース材料として用いられ、前記シーラント層１２は腐食性の強い電解液等に対しても優れた耐薬品性を具備するとともに、ラミネート材１にヒートシール性を付与する役割を担うものである。また、シーラント層１２には熱融着性樹脂と滑剤とを含有する樹脂組成物で構成されている。また、前記ラミネート材１において、外側層は耐熱性樹脂層１１の単層であるから、耐熱性樹脂層１１が本発明における外側層の最外層に対応する。
【００２５】
［外側層の最外層］
前記耐熱性樹脂層１１の表面１１ａは微細な凸部２０が多数形成されて粗面化された凹凸構造を有している。ラミネート材１をロールに巻くなどシーラント層１２と耐熱性樹脂層１１が重なった状態において、耐熱性樹脂層１１の表面１１ａの凸部２０によって点状にシーラント層１２に接触する。このため、シーラント層１２の表面に析出した滑剤が耐熱性樹脂層１１に点状に転写され、耐熱性樹脂層１１に滑り性を与える。前記滑剤が点状に転写されることにより両者が密着した場合よりも耐熱性樹脂層１１への転写量が抑制されるので、耐熱性樹脂層１１の表面において滑剤による粘着テープとの密着性の低下を防ぐことができる。前記耐熱性樹脂層１１への滑剤転写量が１．０μｇ／ｃｍ２以下であれば粘着テープの密着性が良好であり、０．３μｇ／ｃｍ２以下であればなお望ましい。
【００２６】
本発明は、ラミネート材の外側層の最外層の表面形態および内側層を構成する樹脂組成物を規定することにより、滑剤の外側層の転写量を制御する。
【００２７】
（表面形態）
本発明においては、図２、図３Ａおよび図３Ｂに参照されるように、前記耐熱性樹脂層１１の表面１１ａの凹凸構造を以下のとおりに規定する。
【００２８】
前記耐熱性樹脂層１１は、表面１１ａにおいて、表面高さＨの平均値を基準高さＨｓととするとき、前記基準高さＨｓよりも０．２μｍ以上高い凸部２０を１ｍｍ２につき前記１個以上有していることを要件とする。かかる高さの凸部２０が１個未満の表面は粗面化が不十分であり、相対的に平滑な表面であるからシーラント層１２中の滑剤の転写量が過剰になる。前記凸部２０の数は基準高さＨｓよりも０．２μｍ以上の頂点の数とし、隣り合う凸部２０との間の谷部の深さは問わない。図３Ａおよび図３Ｂは、耐熱性樹脂層１１を、ラミネート材１の厚み方向に直交し基準高さＨｓよりも０．２μｍ高い点を通る平面Ｐで切断した断面図の例である。図３Ａは１ｍｍ×１ｍｍの平面領域に４つの凸部２０ａが点在し、隣り合う凸部２０ａ間の谷部が平面Ｐよりも低い位置にあることを示している。図３Ｂは、１ｍｍ×１ｍｍの平面領域に４つの凸部２０ｂが存在し、隣り合う凸部２０ｂ間の谷部が平面Ｐよりも高い位置にあり、４つの凸部２０ｂは平面Ｐにおいて繋がっていることを示している。図３Ａおよび図４Ｂは、いずれも１ｍｍ×１ｍｍの平面領域に４個の凸部２０ａ、２０ｂが存在することを示している。
【００２９】
また、本発明は前記耐熱性樹脂層１１の表面１１ａの粗面化の程度として、前記基準高さＨｓよりも０．２μｍ以上高い部分の面積率を以下のとおりに規定する。規定の粗面化によって滑剤の転写量を適量値に制御でき、耐熱性樹脂層１１に滑り性を付与するとともに、粘着テープの密着性の低下を防止することができる。
【００３０】
前記耐熱性樹脂層１１の表面において、前記基準高さＨｓよりも０．２μｍ以上高い部分の面積率が２０％〜８０％であることが好ましい。図３Ａおよび図３Ｂは基準高さＨｓよりも０．２μｍ高い平面Ｐにおける断面図であるから、これらの図において基準高さＨｓよりも０．２μｍ以上高い部分は斜線が付された部分である。前記基準高さＨｓよりも０．２μｍ以上高い部分のさらに好ましい面積率は３０％〜７０％である。
【００３１】
また、前記耐熱性樹脂層１１の表面１１ａの凹凸構造は滑り性を高める効果があり、前記ラミネート材１の外側層はシーラント層１２から転写した滑剤と凹凸構造の両方によって滑り性が高められている。
【００３２】
上述した凹凸構造の形成方法は後に詳述する。
【００３３】
（耐熱性樹脂層の組成）
前記耐熱性樹脂層（外側層）１１を構成する耐熱性樹脂としては、外装ケースをヒートシールする際のヒートシール温度で溶融しない耐熱性樹脂を用いる。前記耐熱性樹脂としては、シーラント層１２の融点より１０℃以上高い融点を有する耐熱性樹脂を用いるのが好ましく、シーラント層１２の融点より２０℃以上高い融点を有する耐熱性樹脂を用いるのが特に好ましい。
【００３４】
前記耐熱性樹脂層１１としては、特に限定されるものではないが、例えば、ナイロンフィルム等のポリアミドフィルム、ポリエステルフィルム等が挙げられ、これらの延伸フィルムが好ましく用いられる。中でも、前記耐熱性樹脂層１１としては、二軸延伸ナイロンフィルム等の二軸延伸ポリアミドフィルム、二軸延伸ポリブチレンテレフタレート（ＰＢＴ）フィルム、二軸延伸ポリエチレンテレフタレート（ＰＥＴ）フィルム又は二軸延伸ポリエチレンナフタレート（ＰＥＮ）フィルムを用いるのが特に好ましい。前記ナイロンフィルムとしては、特に限定されるものではないが、例えば、６ナイロンフィルム、６，６ナイロンフィルム、ＭＸＤナイロンフィルム等が挙げられる。なお、外側層はは、単層で形成されていても良いし、或いは、例えばポリエステルフィルム／ポリアミドフィルムからなる複層（ＰＥＴフィルム／ナイロンフィルムからなる複層等）で形成されていても良い。なお、前記複層の場合、ポリエステルフィルム側を最外側に配置するのが良い。
【００３５】
（外側層の他の積層形態）
本発明のラミネート材の外側層は１層ないし複数層からなり、外側層の最外層の表面形態に上述した本発明の条件が課される。図１のラミネート材１の外側層は耐熱性樹脂層１１の単独層であるから、耐熱性樹脂層１１が外側層の最外層となり、表面の凹凸構造の条件が課される。図４に示すラミネート材２の外側層は耐熱性樹脂層１１の外側に保護層２２を積層した２層構造の外側層であり、最外層である保護層２２に本発明の表面形態の条件が課される。なお、外側は３層以上で構成することもできる。
【００３６】
前記保護層２２としては、フェノキシ樹脂、ウレタン樹脂、エポキシ樹脂、アクリル樹脂等の樹脂を推奨できる。また、これらの樹脂に、マット剤として微粒子を配合することもできる。前記微粒子としては、シリカ、アルミナ等の金属酸化物、アクリルビーズ等の樹脂ビーズ等を推奨できる。前記保護層２２は、溶媒で流動性を調節した液を耐熱性樹脂層１１に塗布して乾燥させることにより形成するか、あるいはフィルムとして耐熱性樹脂層１１に貼り合わせることによって形成できる。
【００３７】
（内側層）
前記シーラント層１２は、熱融着性樹脂と滑剤とを含む樹脂組成物で構成されている。滑剤の種類は限定されず、脂肪族アマイド、芳香族アマイド、ワックス、シリコーン、パラフィン等を１種または複数種を用いることができる。これらの滑剤のうち、脂肪族アマイドは転写しやすく、表面に凹凸構造を有する外側層によって外側層への転写量を抑制するという本発明の適用意義が大きい。前記脂肪属アマイドとしては、特に限定されるものではないが、例えば、エルカ酸アミド、ベヘン酸アミド等が挙げられる。前記樹脂組成物中の滑剤濃度は１００ｐｐｍ〜５０００ｐｐｍとする。滑剤濃度が１００ｐｐｍ未満では転写量も少ないので十分な滑り性が得られない可能性が発生する。一方、５０００ｐｐｍを超える高濃度の滑剤は十分な滑り性が得られているため不経済であり、過剰に転写されてしまい点状に転写されない可能性がある。特に好ましい滑剤濃度は３００ｐｐｍ〜３０００ｐｐｍである。
【００３８】
前記シーラント層１２の樹脂組成物を構成する熱融着性樹脂は限定されないが、滑剤を表面に析出させることができる樹脂として、共重合成分としてプロピレンおよびプロピレンを除く他の共重合成分を含有するランダム共重合体（以下、「プロピレンランダム共重合体」と略称する）を主成分とする（５０％以上含む）化合物を推奨できる。前記プロピレンを除く他の共重合成分としては、特に限定されるものではないが、例えば、エチレン、１−ブテン、１−ヘキセン、１−ペンテン、４メチル−１−ペンテン等のオレフィン成分の他、ブタジエン等が挙げられる。ポリプロピレンは耐薬品性および熱封止性に優れ、かつランダム共重合体は柔らかく滑剤を析出しやすく、低濃度の滑剤でも表面に析出させることができる。また、滑剤の析出量に基づいて外側層への転写量を予測しやすい。
【００３９】
前記プロピレンランダム共重合体の２３０℃でのメルトフローレート（ＭＦＲ）が、１ｇ／１０分〜１０ｇ／１０分の範囲であるのが好ましい。ＭＦＲが１ｇ／１０分〜１０ｇ／１０分の範囲である前記ランダム共重合体を用いることで、後述する粗面化材を微細にかつ均一に分散させることができるし、また蓄電デバイス本体を外装材内に密封する際の密封性が向上し十分なヒートシール強度が得られると共に、ヒートシール後のシーラント層の厚みの低減を抑制できて絶縁性をより向上させることができる。前記ランダム共重合体として、エチレン−プロピレンランダム共重合体を用いる場合において該ランダム共重合体におけるエチレン含有率は３質量％〜７質量％であるのが好ましく、この場合には２００℃程度の比較的低いヒートシール温度でヒートシールを行っても高いヒートシール強度を得ることができる。また、前記ランダム共重合体の融点は１４０℃〜１５５℃の範囲であるのが好ましい。
【００４０】
なお、内側層は複数層で構成されていてもよい。複数層で構成された内側層では、最内層に対して上述したシーラント層１２の条件が適用される。
【００４１】
[外側層表面の凹凸構造の形成方法]
例えば外側層に粗面化剤を配合する、凹凸が形成されたロールを押し付けて凹凸を転写する、外側層と金属箔層間の接着剤層を塗工する際にグラビア塗工で凹凸を設ける、接着剤層に不溶性微粒子を加えるといった方法がある。なお、凹凸構造の形成方法はこれらの方法に限定されるものではない。
【００４２】
上記の方法のうち、接着剤層に凹凸を設ける方法の詳細は以下のとおりである。
【００４３】
図１に示すように、耐熱性樹脂層１１は接着剤層１４によって金属箔層１３に貼り合わされているので、接着剤層１４の耐熱性樹脂層１１側の表面に凹凸があると、接着剤層１４に重ねたフィルム状の耐熱性樹脂層１１が凹凸に倣って変形し、接着剤層１４の凹凸形態が耐熱性樹脂層１１の表面形態に反映される。例えば、ドライラミネート法の工程において、前記金属箔層１３に接着剤を塗布する際にグラビアロールを用いて塗布厚みに微細に変化を付け、乾燥させると表面に凹凸を有する接着剤層１４が形成される。次いで、耐熱性樹脂層１１を貼り合わせると、耐熱性樹脂層１１の表面に１１ａに凸部２０が形成される。また、図４のように、耐熱性樹脂層１１に保護層２２を積層する場合は、金属箔層１３に貼り合わせた耐熱性樹脂層１１に保護層用樹脂を塗布するか、あるいはあらかじめ耐熱性樹脂層１１と保護層２２を一体化したフィルムを作製し、接着剤層１４を積層した金属箔層１３と貼り合わせる。
【００４４】
上記の方法は接着剤層の表面形態を最外層に反映させる手法であり、具体的には接着剤を塗布するロールの表面形状で最外層の表面形態を決定している。かかる方法によれば、接着剤層の表面形態はロールの表面形状に基づいて容易に形成でき、ねらいどおりの最外層の表面形態が得られる。ひいては、滑剤の転写量の制御が容易である。
【００４５】
［他の層の材料］
本発明は内側層以外の各層の材料を限定するものではなく、ラミネート材の用途に応じて適宜選択する。以下は、蓄電デバイス用外装ケースの好ましい材料の例である。
【００４６】
（金属箔層）
前記金属箔層１３は、ケース内に酸素や水分の侵入を阻止するガスバリアを付与する役割を担うものである。前記金属箔層１３としては、特に限定されるものではないが、例えば、アルミニウム箔、ＳＵＳ箔（ステンレス箔）、銅箔、ニッケル箔等が挙げられ、中でも、アルミニウム箔を用いるのが好ましい。前記金属箔層１３の厚さは、１５μｍ〜１００μｍであるのが好ましい。１５μｍ以上であることで金属箔を製造する際の圧延時のピンホール発生を防止できると共に、１００μｍ以下であることで張り出し成形、絞り成形等の成形時の応力を小さくできて成形性を向上させることができる。中でも、前記金属箔層４の厚さは、１５μｍ〜４５μｍであるのがより好ましい。
【００４７】
前記金属箔層１３は、少なくとも内側の面（シーラント層１２側の面）に、化成処理が施されているのが好ましい。このような化成処理が施されていることによって内容物（電池の電解液等）による金属箔表面の腐食を十分に防止できる。このような化成処理としては、例えば、クロメート処理等が挙げられる。
【００４８】
（接着剤層）
金属箔層１３と外側層１１との間の接着剤層１４としては、特に限定されるものではないが、例えば、ポリウレタンポリオレフィン接着剤層、ポリウレタン接着剤層、ポリエステルポリウレタン接着剤層、ポリエーテルポリウレタン接着剤層等が挙げられる。前記外側接着剤層１４の厚さは、１μｍ〜６μｍに設定されるのが好ましい。
【００４９】
金属箔層１３と内側層１２との間の接着剤層１５としては、特に限定されるものではないが、例えば、外側の接着剤層１４として例示したものも使用できるが、電解液による膨潤の少ないポリオレフィン系接着剤を使用するのが好ましい。中でも、酸変性ポリオレフィン系接着剤を使用するのが特に好ましい。前記酸変性ポリオレフィン系接着剤としては、例えば、マレイン酸変性ポリプロピレン接着剤、フマル酸変性ポリプロピレン接着剤等が挙げられる。前記接着剤層１５の厚さは、１μｍ〜５μｍに設定されるのが好ましい。
【００５０】
［蓄電デバイス］
図５、６に示すように、本発明のラミネート材１を成形（深絞り成形、張り出し成形等）することにより、立体形状の外装ケース３１を得ることができる。前記ラミネート材１のシーラント層１２は滑剤を含有し、耐熱性樹脂層１１はシーラント層１２の滑剤が転写されているので、両面ともに滑り性が良く成形性が良い。なお、前記ラミネート材１は、成形に供されずにそのまま平面形状の外装材３２として使用することもできる。
【００５１】
図５、６は、外装部材３０として本発明のラミネート材１を用いた蓄電デバイス４０の一実施形態を示している。この蓄電デバイス４０は、リチウムイオン２次電池である。前記外装部材３０は、立体形状の外装ケース３１と平面形状の外装材３２とにより構成されている。そして、前記外装ケース３１の収容凹部内に、略直方体形状の蓄電デバイス本体部（電気化学素子等）４１が収容され、該蓄電デバイス本体部４１の上に前記外装材３２を内側層（シーラント層）１２側を内方（下側）にして配置され、該外装材３２の内側層１２の周縁部と、前記外装ケース３１のフランジ部（封止用周縁部）３３の内側層（シーラント層）１２とがヒートシールによりシール接合されて封止されることによって、蓄電デバイス４０が構成されている。なお、前記外装ケース３１の収容凹部の内側の表面は、内側層（シーラント層）１２になっており、収容凹部の外面が外側層（耐熱性樹脂層）１１になっている。
【００５２】
図５において、３４は前記外装材３２の周縁部と外装ケース３１のフランジ部（封止用周縁部）３３とが接合（融着）されたヒートシール部である。なお、前記蓄電デバイス４０において、蓄電デバイス本体部４１に接続されたタブリードの先端部が、外装部材３０の外部に導出されているが、図示は省略している。前記蓄電デバイス本体部４１としては、特に限定されるものではないが、例えば、電池本体部、キャパシタ本体部、コンデンサ本体部等が挙げられる。
【００５３】
前記ヒートシール部３４の幅は、０．５ｍｍ以上に設定するのが好ましい。０．５ｍｍ以上とすることで封止を確実に行うことができる。中でも、前記ヒートシール部３４の幅は、３ｍｍ〜１５ｍｍに設定するのが好ましい。
【００５４】
上記実施形態では、外装部材３０が、立体形状の外装ケース３１と平面形状の外装材３２とからなる構成であったが、特にこのような組み合わせに限定されるものではない。例えば、外装部材が、一対の平面形状の外装材３２からなる構成であってもよいし、或いは、一対の立体形状の外装ケース３１からなる構成であってもよい。
【実施例】
【００５５】
次に、本発明のラミネート材の具体的実施例について説明するが、本発明はこれら実施例のものに特に限定されるものではない。
【００５６】
（実施例１〜７、比較例２）
図１に参照される積層構造、即ち外側層が単層の耐熱性樹脂層１１、内側層が単層のシーラント層１２のラミネート１を作製した。
【００５７】
ＪＩＳ  Ｈ４１６０で規定されたＡ８０７９の厚さ３５μｍのアルミニウム箔１３の両面に、三価クロム化合物、水、アルコールからなる化成処理液を塗布した後、１８０℃で乾燥を行って化成皮膜を形成した。この化成皮膜のクロム付着量は片面当たり２ｍｇ／ｍ２であった。
【００５８】
次に、前記化成処理済みアルミニウム箔１３の一方の面に、ポリステルウレタン樹脂接着剤を、グラビアロールを用いて塗布厚みに微細に変化を付けて塗布し、乾燥させて表面に凹凸を有する接着剤層１４を形成した。また、各例の接着剤層１４の乾燥重量は３．５ｇ／ｍ２であるが、使用したグラビアロールの外周面形状に応じて表面形態に相違がある。そして、接着剤層１４を形成した金属箔層１３に、耐熱性樹脂層１１として厚さ１５μｍの二軸延伸ポリアミドフィルムをドライラミネート法により貼り合わせた。
【００５９】
次に、前記化成処理済みアルミニウム箔１３の他方の面に、ポリアクリル接着剤を塗布して接着剤層１５を形成し、シーラント層１２として、厚さ３０μｍの未延伸ポリプロピレンフィルムを貼り合わせた。前記未延伸ポリプロピレンフィルムは、エチレン−プロピレンランダム共重合体をベースに、滑剤としてのエルカ酸アミドを表１に示す濃度で含有する樹脂組成物からなる。
【００６０】
（実施例８、９、比較例３）
図４に参照される積層構造、即ち外側層が耐熱性樹脂層１１と保護層２２の２層、内側層が単層のシーラント層１２のラミネート２を作製した。
【００６１】
実施例１等と同じ手法により、耐熱性樹脂層１１、接着剤層１４、金属箔層１３、接着剤層１５、シーラント層１２を積層した。次に、耐熱性樹脂層１１上に保護層用樹脂組成物を塗布して保護層２２を形成した。実施例８の保護層２２用樹脂組成物はフェノキシ樹脂とウレタン樹脂を質量比２：３で混合したものである。実施例９および比較例３の保護層用樹脂組成物は、実施例８の樹脂混合物に平均粒径２μｍのシリカを１０ｗｔ％の含有量で配合したものである。
【００６２】
（比較例１）
図１に参照される積層構造、即ち外側層が単層の耐熱性樹脂層１１、内側層が単層のシーラント層１２のラミネート１を作製した。
【００６３】
接着剤層１４の形成方法として、グラビアロールをドクターブレードに変更したことを除き、実施例１等を同じ手法でラミネート材１を作製した。
【００６４】
作製した各ラミネート材１はロールに巻き取り、室温で１０日放置した後、以下の項目について評価した。評価結果を表１に示す。
【００６５】
（表面形態）
作成した各ラミネート材を１０ｍｍ×１０ｍｍにカットし、外側層の最外層の表面を走査型白色干渉顕微鏡(ＶＳ１３３０)を用いて約1ｍｍ四方の表面状態を観察した。測定条件、５倍（５×）の二光束干渉対物レンズ、波長フィルタは５２０ｎｍで観測し、Ｒａを求めた。面積率は得られた分布図から０．２μｍの等高線を引き重量法によって面積を求め計算した。
【００６６】
（滑剤の転写量）
外側層の最外層表面に付着している滑剤量を以下の方法で測定した。
【００６７】
各ラミネート材１、２から縦１００ｍｍ×横１００ｍｍの矩形状の試験片を２枚切り出した後、これら２枚の試験片を外側層の最外層（耐熱性樹脂層１１または保護層２２）が内側になるように重ね合わせて互いの周端部をＰＰテープでシールしたのち、シールがはがれないよう３辺をクリップで止めて袋体を作製した。この袋体の内部空間内にシリンジを用いてアセトン１ｍＬを注入し、外側層の最外層の表面とアセトンとが接触した状態で３分間放置した後、袋体内のアセトンを抜き取った。この抜き取った液中に含まれる滑剤量をガスクロマトグラフを用いて測定、分析することにより、外側層の最外層の表面に存在する滑剤量（μｇ／ｃｍ２）を求めた。
【００６８】
（粘着テープ密着性）
ラミネート材１を１５０ｍｍ×１５０ｍｍに切断して試験片とした。前記試験片の外側層の最外層に幅５ｍｍ×長さ１００ｍｍの粘着テープを貼り、重さ２ｋｇのローラーで粘着テープに荷重かけて粘着テープ上を５往復させた。その後、２５℃の室温で１時間静置した。
【００６９】
前記試験片に貼り付けた粘着テープについて、ＪＩＳ  Ｋ６８５４−３（１９９９）に準拠し、島津製作所製ストログラフＡＧＳ−５ｋＮＸを用いて、一方のチャックで試験片を狭着固定し、他方のチャックで粘着テープを固定し、１８０°剥離強度を測定し、下記の基準で評価した。
【００７０】
◎：剥離強度が６Ｎ／５ｍｍ以上
○：剥離強度が５Ｎ／５ｍｍ以上、６Ｎ／５ｍｍ未満
×：剥離強度が５Ｎ／５ｍｍ未満
【００７１】
【表１】
2020011483.tif 000003
【００７２】
表１より、外側層の最外層の表面形態およびシーラント層１２中の滑剤濃度を規定することにより、滑剤の転写量を抑制して粘着テープの密着性を維持できることを確認した。
【産業上の利用可能性】
【００７３】
本発明のラミネート材は、蓄電デバイス、食品、医薬品の包装材として利用できる。
【符号の説明】
【００７４】
１、２…ラミネート材
１１…耐熱性樹脂層（外側層、外側層の最外層）
１２…シーラント層（内側層）
１３…金属箔層
２０、２０ａ、２０ｂ…凸部
２２…保護層（外側層の最外層）
Ｈｓ…基準高さ（平均高さ）
３０…外装部材
３１…立体形状の外装ケース
３２…平面形形状の外装材
４０…蓄電デバイス
４１…デバイス本体
【図１】
2020011483.tif 000004
【図２】
2020011483.tif 000005
【図３Ａ】
2020011483.tif 000006
【図３Ｂ】
2020011483.tif 000007
【図４】
2020011483.tif 000008
【図５】
2020011483.tif 000009
【図６】
2020011483.tif 000010